(57)【特許請求の範囲】
【請求項１】
コンクリート製品の目地部に介装される目地板であって、
中心層の両側に柔軟層が配置されるとともに、前記中心層及び前記柔軟層を挟むように表面層が配置された少なくとも５層から構成され、かつ、
前記中心層及び前記表面層の５０％圧縮応力が、前記柔軟層の５０％圧縮応力よりも大きいことを特徴とする目地板。
【請求項２】
前記柔軟層の５０％圧縮応力が、０．１〜２０ｋＰａである請求項１記載の目地板。
【請求項３】
前記表面層及び前記中心層の５０％圧縮応力が、いずれも５０ｋＰａ以上である請求項１又は２記載の目地板。
【請求項４】
前記中心層の５０％圧縮応力が、前記表面層の５０％圧縮応力以上である請求項１〜３のいずれか記載の目地板。
【請求項５】
前記中心層の厚みが、前記表面層の厚みよりも厚い請求項１〜４のいずれか記載の目地板。
【請求項６】
一方の前記表面層の上に接着層が配置された請求項１〜５のいずれか記載の目地板。
【請求項７】
前記コンクリート製品が、その上を人が歩行し得るものである請求項１〜６のいずれか記載の目地板。
【請求項８】
請求項１〜７のいずれか記載の目地板が、並設されるコンクリート製品と対向する面に貼り付けられたコンクリート製品。
【請求項９】
複数のコンクリート製品を、該コンクリート製品相互の間隙の幅が一定にならないように並設するコンクリート製品の敷設方法において、前記間隙に形成される目地部に対して、請求項１〜７のいずれか記載の目地板を介装することを特徴とするコンクリート製品の敷設方法。
【発明の詳細な説明】
【技術分野】
【０００１】
本発明は、コンクリート製品の目地部に介装される目地板に関する。また、該目地板が貼り付けられたコンクリート製品に関する。さらに、該目地板を用いるコンクリート製品の敷設方法に関する。
【背景技術】
【０００２】
従来、道路工事又は土地境界等の土木工事において、コンクリート製品を敷設するときには、コンクリート製品を先に並べて置き、当該コンクリート製品の間に、先端の細いコテでモルタルを押し込んで、コンクリート製品の目地部にモルタルを充填していた。そして、その後、コンクリート製品の表面に付着した余分なモルタルを除去することによって工事を完了させていた。一方、近年では、コンクリート製品の目地部に対して、モルタルの代わりにゴム板あるいは発泡したゴム系スポンジ等を充填することも行われている。
【０００３】
特許文献１には、道路の路肩、歩車道境界部、中央分離帯等に用いられる側溝ブロック、コンクリートブロック等のコンクリート製品の目地部に介装されるパッキンの構造であって、パッキン本体は発泡体より形成され、そのパッキン本体の表面のうち、少なくとも外部露出する外表面には、耐候性塗料によって塗装皮膜が形成されていることを特徴とするコンクリート製品のパッキン構造が記載されている。パッキン本体に用いられる発泡体としては、連続気泡又は独立気泡のポリエチレン、クロロプレンスポンジ、ＥＰＤＭスポンジ等が例示されている。さらに、図５には、幅が一定でない目地部に対して、前記パッキンを使用した状態が示されている。このパッキン構造によれば、コンクリート製品の接続を簡略化することができると共に、紫外線、熱、雨水等によって劣化することを防止することができ、耐久性の向上を図ることができるとされている。しかしながら、前記パッキンが、連続気泡の発泡体からなる場合、女性の靴のヒール部分が前記パッキンに入り込むおそれがあり、危険であった。また、前記パッキンが独立気泡の発泡体からなる場合、図５に示されたような幅が一定でない目地部に対して使用されると、変形しにくいために、目地部の幅の変化に対して追随できずに、コンクリート製品とパッキンの間に隙間があいてしまうおそれがあった。
【０００４】
特許文献２には、エチレン−プロピレン−ジエン共重合体ゴムを含有する連続気泡層と、前記連続気泡層を挟持する２層のエチレン−プロピレン−ジエン共重合体ゴムを含有する独立気泡層とを有する多層構造体からなるシール材であって、少なくとも一方の前記独立気泡層の表面の表面粗さＲａが１５μｍ以下であることを特徴とする３層構造のシール材が記載されている。これによれば柔軟性に優れ、止水性の高いシール材が得られるとされている。しかしながら、前記シール材は、高い止水性を必要とする場所での使用が考えられており、コンクリート製品の目地部に対して使用されることは記載されていない。
【先行技術文献】
【特許文献】
【０００５】
【特許文献１】特開平１０−２５２１３０号公報
【特許文献２】特開２００６−８３２３６号公報
【発明の概要】
【発明が解決しようとする課題】
【０００６】
本発明は、上記課題を解決するためになされたものであり、コンクリート製品の目地部に介装される目地板であって、コンクリート製品相互の間隙の幅が一定ではない目地部に対しても容易に隙間なく充填することができ、かつ、女性の靴のヒール部分が入り込みにくい目地板を提供することを目的とするものである。
【課題を解決するための手段】
【０００７】
上記課題は、コンクリート製品の目地部に介装される目地板であって、中心層の両側に柔軟層が配置されるとともに、前記中心層及び前記柔軟層を挟むように表面層が配置された少なくとも５層から構成され、かつ、前記中心層及び前記表面層の５０％圧縮応力が、前記柔軟層の５０％圧縮応力よりも大きいことを特徴とする目地板を提供することによって解決される。
【０００８】
このとき、前記柔軟層の５０％圧縮応力が、０．１〜２０ｋＰａであることが好適である。前記表面層及び前記中心層の５０％圧縮応力が、いずれも５０ｋＰａ以上であることも好適である。前記中心層の５０％圧縮応力が、前記表面層の５０％圧縮応力以上であることも好適である。前記中心層の厚みが、前記表面層の厚みよりも厚いことも好適である。一方の前記表面層の上に接着層が配置されることも好適である。前記コンクリート製品が、その上を人が歩行し得るものであることも好適である。
【０００９】
また、上記課題は、前記目地板が、並設されるコンクリート製品と対向する面に貼り付けられたコンクリート製品を提供することによっても解決される。
【００１０】
また、上記課題は、複数のコンクリート製品を、該コンクリート製品相互の間隙の幅が一定にならないように並設するコンクリート製品の敷設方法において、前記間隙に形成される目地部に対して、前記目地板を介装することを特徴とするコンクリート製品の敷設方法を提供することによっても解決される。
【発明の効果】
【００１１】
本発明の目地板によれば、コンクリート製品相互の間隙の幅が一定ではない目地部に対しても容易に隙間なく充填することができ、かつ、女性の靴のヒール部分が入り込みにくい目地板を提供することができる。また、当該目地板が貼り付けられたコンクリート製品を提供することもできる。さらに、当該目地板を目地部に介装するコンクリート製品の敷設方法も提供することができる。
【図面の簡単な説明】
【００１２】
【図１】本発明の目地板の断面図である。
【図２】本発明の目地板が介装されたコンクリート製品の斜視図である。
【図３】コンクリート製品相互の間隙の幅が一定ではない目地部に対して、本発明の目地板が介装された状態を示す摸式図である。
【発明を実施するための形態】
【００１３】
本発明の目地板１は、図１に示されるように、中心層２の両側に柔軟層３が配置されるとともに、中心層２及び柔軟層３を挟むように表面層４が配置された少なくとも５層から構成され、中心層２及び表面層４の５０％圧縮応力が、柔軟層３の５０％圧縮応力よりも大きいものであることが必要である。
【００１４】
本発明の目地板の中心層としては、発泡体を用いることが好ましい。発泡体としては、ポリエチレンスポンジ及びポリプロピレンスポンジ及び等のポリオレフィンスポンジや、ＥＰＤＭスポンジ及びクロロプレンスポンジ等のゴムスポンジを用いることができる。軽量かつ安価であるという観点からは、ポリオレフィンスポンジ、特にポリエチレンスポンジを用いることがより好ましい。弾性及び耐久性に優れるという観点からは、ゴムスポンジを用いることがより好ましい。なお、中心層として天然ゴム、ＥＰＤＭゴム及びクロロプレンゴム等のゴム材の未発泡体や、ポリ塩化ビニル、ポリエチレンン及びポリプロピレン等の軟質樹脂の未発泡体を用いることもできるが、軽量化の観点からは、発泡体を用いることが好ましい。５０％圧縮応力の大きい層とするためには、中心層に用いられる発泡体が、独立気泡を主として含有するものであることが好ましい。
【００１５】
本発明に用いられる中心層の５０％圧縮応力は、５０ｋＰａ以上であることが好ましい。中心層の５０％圧縮応力が５０ｋＰａ未満の場合、目地板の強度が不足し、目地板に女性の靴のヒール部分が入り込むおそれがある。中心層の５０％圧縮応力は７０ｋＰａ以上であることがより好ましい。本発明において、５０％圧縮応力の測定方法としては、ＪＩＳ  Ｋ  ６７６７に準拠した方法を用いる。中心層は前記測定方法で５０％圧縮応力が測定できないような硬いものでもよい。
【００１６】
本発明の目地板の柔軟層としては、発泡体を用いることが好ましい。柔軟層に用いられる発泡体としては、前記中心層で用いられる発泡体と同様の材料のものを用いることができる。柔軟層に用いられる発泡体としては、連続気泡を主として含有するものが好ましい。本発明に用いられる柔軟層の５０％圧縮応力は、０．１〜２０ｋＰａであることが好ましい。柔軟層の５０％圧縮応力が０．１ｋＰａ未満の場合、目地板の強度が不足するおそれがある。柔軟層の５０％圧縮応力は、０．５ｋＰａ以上であることがより好ましい。一方、柔軟層の５０％圧縮応力が２０ｋＰａを超えると、コンクリート製品相互の間隙の幅が一定ではない目地部に目地板を介装する場合に、前記目地部の形状に対応して変形しにくく、作業性を低下させるおそれがある。さらに、コンクリート製品と目地板との間に隙間が生じるおそれがある。柔軟層の５０％圧縮応力は、１０ｋＰａ以下であることがより好ましい。
【００１７】
本発明の目地板の表面層としては、発泡体を用いることが好ましい。表面層に用いられる発泡体としては、前記中心層で用いられる発泡体と同様の材料のものを用いることができる。表面層に用いられる発泡体としては、独立気泡を主として含有するものが好ましい。本発明に用いられる表面層の５０％圧縮応力は、５０ｋＰａ以上であることが好ましい。表面層の５０％圧縮応力が５０ｋＰａ未満の場合、目地板の強度が不足するとともに、目地板とコンクリート製品とがずれ易くなる。表面層の５０％圧縮応力は、７０ｋＰａ以上であることがより好ましい。一方、表面層の５０％圧縮応力は、２００ｋＰａ以下であることが好ましい。表面層の５０％圧縮応力が２００ｋＰａを超える場合、コンクリート製品の表面と目地板との密着性が低くなるおそれがある。表面層の５０％圧縮応力は、１５０ｋＰａ以下であることがより好ましい。
【００１８】
本発明の目地板において、柔軟層の５０％圧縮応力に対する表面層及び中心層の５０％圧縮応力の比（「表面層／柔軟層」及び「中心層／柔軟層」）が、いずれも２以上であることが好適である。これにより、目地板の強度を高めるとともに、目地部の形状に対応して目地板が変形しやすくできる。柔軟層の５０％圧縮応力に対する表面層及び中心層の５０％圧縮応力の比（「表面層／柔軟層」及び「中心層／柔軟層」）が、いずれも５以上であることがより好適であり、１０以上であることがさらに好適である。当該５０％圧縮応力の比は、通常５００以下である。
【００１９】
本発明の目地板において、コンクリート製品の表面と目地板との密着性を高めるとともに、女性の靴のヒール部分が目地板に入り込みにくくするという観点から、中心層の５０％圧縮応力が、表面層の５０％圧縮応力以上であることが好適である。中心層の５０％圧縮応力と、表面層の５０％圧縮応力が同じでも良い。特に、女性の靴のヒール部分が目地板に入り込みにくくするために、中心層の５０％圧縮応力が、表面層の５０％圧縮応力よりも大きいことも好適である。例えば、中心層に未発泡体を用いることもできる。
【００２０】
本発明の目地板において、荷重がかかっていない状態における中心層の厚みは、２〜２０ｍｍであることが好ましい。中心層の厚みが２ｍｍ未満である場合、女性の靴のヒール部分が目地板に入り込むおそれがある。中心層の厚みは、３ｍｍ以上であることがより好ましい。一方、中心層の厚みが２０ｍｍよりも厚い場合、目地部の幅が狭い時に、充填が困難になるおそれがある。中心層の厚みは、１０ｍｍ以下であることがより好ましい。
【００２１】
本発明の目地板において、荷重がかかっていない状態における柔軟層の一層の厚みは、２〜２０ｍｍであることが好ましい。柔軟層の厚みが２ｍｍ未満の場合、目地部の形状に対応して目地板が変形しにくくなるおそれがある。柔軟層の厚みは、３ｍｍ以上であることがより好ましい。一方、柔軟層の厚みが２０ｍｍよりも厚い場合、強度が不足し、女性の靴のヒール部分が目地板に入り込むおそれがある。柔軟層の厚みは、１０ｍｍ以下であることがより好ましい。
【００２２】
本発明の目地板において、荷重がかかっていない状態における表面層の一層の厚みは、１〜１０ｍｍであることが好ましい。表面層の厚みが１ｍｍ未満の場合、目地板とコンクリート製品とがずれ易くなるおそれがある。表面層の厚みは、１．５ｍｍ以上であることがより好ましい。一方、表面層の厚みが、１０ｍｍよりも厚い場合、目地部の形状に対応して目地板が変形しにくくなるおそれがある。表面層の厚みは、５ｍｍ以下であることがより好ましい。
【００２３】
本発明の目地板の全体の厚みは、１０〜５０ｍｍであることが好ましい。目地板の全体の厚みが、１０ｍｍ未満の場合、目地部全体に隙間なく充填できないおそれがある。特に、コンクリート製品相互の間隙の幅が一定ではない目地部を完全に充填できないおそれがある。目地板の全体の厚みが、１５ｍｍ以上であることがより好ましい。一方、目地板の全体の厚みが、５０ｍｍよりも厚い場合、目地部の幅が広くなりすぎるおそれがある。目地板の全体の厚みは、３０ｍｍ以下であることがより好ましい。
【００２４】
本発明の目地板において、目地部の形状に対応して目地板が変形しやすくなるとともに、女性の靴のヒール部分が目地板に入り込みにくくするという観点から、中心層の厚みが表面層の厚みよりも厚いことが好ましい。中心層の厚みが、表面層の厚みの１．５倍以上であることがより好ましい。一方、コンクリート製品と目地板の密着性を高める観点から、中心層の厚みが表面層の厚みの１０倍以下であることが好ましく、５倍以下であることがより好ましい。
【００２５】
本発明の目地板は、上述した少なくとも５層であることが必要であるが、本発明の効果を害しない範囲でそれ以上の層構成であってもかまわない。
【００２６】
本発明の目地板の長さは、目地板が介装されるコンクリート製品の接着面の寸法に合わせるが、通常１０〜２００ｃｍ程度である。本発明の目地板の幅は、目地板が介装されるコンクリート製品の接着面の寸法に合わせるが、通常１〜２０ｃｍ程度である。
【００２７】
本発明の目地板をコンクリート製品の目地部に容易に介装するために、一方の表面層の上に接着層が配置されていることが好ましい。接着層は特に限定されるものではなく、本発明の目地板をコンクリート製品に接着できるものであればよい。作業性の観点から粘着剤が好適に用いられる。目地板の取扱性の面からは、粘着剤を介して剥離紙を設けることが好ましい。
【００２８】
本発明の目地板の製造方法は限定されるものではないが、中心層の両側に柔軟層が配置され、前記中心層及び前記柔軟層が挟まれるように表面層が配置されるように、隣り合う層を接着して積層体を得る。隣り合う層を接着するために、接着剤や粘着剤が用いられる。さらに、一方の表面層の上に必要に応じて接着層や剥離紙を配置する。こうして得られた積層体は、コンクリート製品の寸法に合わせて裁断機によって裁断され本発明の目地板が得られる。
【００２９】
本発明のコンクリート製品は、前記目地板が、並設されたコンクリート製品と対向する面に貼り付けられたものである。例えば、図２に示されるように、コンクリート製品５の側面に目地板１が貼り付けられる。本発明のコンクリート製品を用いることにより、並べるだけで目地部を充填することができるので、作業性が向上する。また、幅が一定でない目地部に対して容易に変形して充填することができるので、目地板とコンクリート製品との間に隙間ができることもない。
【００３０】
本発明の目地板は、コンクリート製品相互の間隙を埋めるために用いられる。前記コンクリート製品が、その上を人が歩行する可能性があるものであることが好ましい。具体的なコンクリート製品としては、歩車道境界ブロック、地先境界ブロック、側溝ブロック、街渠ブロック、暗渠ブロック又は縁石付側溝蓋ブロック等が挙げられる。
【００３１】
本発明のコンクリート製品を敷設する方法は特に限定されないが、本発明の目地板は厚みを容易に変化させることができるため、複数のコンクリート製品を、該コンクリート製品相互の間隙の幅が一定にならないように並設し、前記間隙に形成される目地部に対して、前記目地板を介装したコンクリート製品を敷設することが好適である。さらに、本発明のコンクリート製品は、カーブした道路に、当該道路の曲率に合わせて敷設することがより好適である。図３は、コンクリート製品相互の間隙の幅が一定ではない目地部に対して、本発明の目地板が介装された状態を示す図である。柔軟層３によって、目地板１の厚みを変化させることができるために、幅が一定ではない目地部に対応できる。中心層２によって、目地板１の強度が高くなるために、女性の靴のヒール部分が目地板１に入り込みにくい。表面層４によって、コンクリートブロック５との接着面の強度が高くなる。
【００３２】
本発明の目地板が貼り付けられたコンクリート製品は、コンクリート製品相互の間隙の幅が一定ではない目地部を容易に充填することができる。そのため、前記コンクリート製品を、並設されるコンクリート製品に対して０．１〜１０°の角度で敷設することが好ましい。本発明の目地板の効果をより奏する観点から、０．２°以上の角度で敷設することがより好ましい。
【実施例】
【００３３】
以下、実施例を用いて本発明をさらに詳細に説明する。
【００３４】
５０％圧縮応力は、縦５０ｍｍ×横５０ｍｍ×厚さ５０ｍｍの試験片を用い、ＪＩＳ  Ｋ  ６７６７に従い、厚さ方向に圧縮して測定した。硬度（Ｃタイプ）は、ＳＲＩＳ  ０１０１に従って測定した。
【００３５】
［ＥＰＤＭ発泡体（Ａ）］（主として独立気泡を含むＥＰＤＭ発泡体）
５０％圧縮応力：１２１ｋＰａ
硬度（Ｃタイプ）：１８ＨＳ
見掛け密度：０．１４８ｇ／ｃｍ３
［ポリエチレン発泡体（Ｂ）］（主として独立気泡を含むポリエチレン発泡体）
５０％圧縮応力：１２７ｋＰａ
見掛け密度：０．０６２ｇ／ｃｍ３
［ＥＰＤＭ発泡体（Ｃ）］（主として連続気泡を含むＥＰＤＭ発泡体）
５０％圧縮応力：２ｋＰａ
見掛け密度：０．０９８ｇ／ｃｍ３
［ポリエチレン発泡体（Ｄ）］（主として連続気泡を含むポリエチレン発泡体）
５０％圧縮応力：４ｋＰａ
見掛け密度：０．０２５ｇ／ｃｍ３
【００３６】
実施例１
［目地板の作製］
表面層として厚さ２ｍｍのＥＰＤＭ発泡体（Ａ）を用い、柔軟層として厚さ８ｍｍのＥＰＤＭ発泡体（Ｃ）を用い、中心層として厚さ５ｍｍのＥＰＤＭ発泡体（Ａ）を用いた。（Ａ）２ｍｍ／（Ｃ）８ｍｍ／（Ａ）５ｍｍ／（Ｃ）８ｍｍ／（Ａ）２ｍｍの多層構造になるように配置し、クロロプレン系接着剤を用いて接着した。接着した後に、粘着剤を介して剥離紙を接着した。引き続き、切断機を用いて切断した。得られた目地板は、厚さ２５ｍｍ×幅６０ｍｍ×長さ６５０ｍｍであった。
［目地板付きコンクリートブロックの作製］
縦６５０ｍｍ×横１０００ｍｍ×高さ１５０ｍｍのコンクリートブロックの６５０ｍｍ×１５０ｍｍの面に、上記で得た目地板を接着層を介して接着した。
［評価］
上記で得た目地板付きコンクリートブロックを、並設されるコンクリートブロックとの角度が０．９°になるように設置し、コンクリートブロック相互の間隙の幅が内側１０ｍｍ、外側２０ｍｍになるように設置した。当該目地板によって目地部を隙間なく充填することができた。目地板の内側付近に直径１０ｍｍの棒を押し込み、目地板への入り込みやすさを確認した。同様に、目地板の外側付近に前記棒を押し込み、目地板への入り込みやすさを確認した。実施例１では、目地板の内側においても、外側においても、棒が目地板に少し入り込む程度であった。また、目地板の損傷はほとんど見られなかった。
【００３７】
実施例２
表面層として厚さ２ｍｍのポリエチレン発泡体（Ｂ）を用い、柔軟層として厚さ８ｍｍのポリエチレン発泡体（Ｄ）を用い、中心層として厚さ５ｍｍのポリエチレン発泡体（Ｂ）を用いた以外は、実施例１と同様に目地板を製造し、評価を行った。当該目地板によって目地部を隙間なく充填することができた。また、目地板の内側においても、外側においても、棒が目地板に少し入り込む程度であった。また、目地板の損傷はわずかであった。
【００３８】
比較例１
厚さ２５ｍｍのＥＰＤＭ発泡体（Ｃ）の片側に粘着剤を介して剥離紙を接着した以外は、実施例１と同様に目地板を製造し、評価を行った。当該目地板によって目地部を隙間なく充填することができた。しかしながら、目地板の内側においても、外側においても、棒が目地板に著しく入り込んだ。また、目地板の損傷が顕著に見られた。
【００３９】
比較例２
厚さ２５ｍｍのポリエチレン発泡体（Ｄ）の片側に粘着剤を介して剥離紙を接着した以外は、実施例１と同様に目地板を製造し、評価を行った。当該目地板によって目地部を隙間なく充填することができた。しかしながら、目地板の内側においても、外側においても、棒が目地板に著しく入り込んだ。また、目地板の損傷が顕著に見られた。
【００４０】
比較例３
厚さ２５ｍｍのＥＰＤＭ発泡体（Ａ）の片側に粘着剤を介して剥離紙を接着した以外は、実施例１と同様に目地板を製造し、評価を行った。当該目地板は、手作業で押さえ付けただけでは目地部の形状に対応して変形させることができず、目地部を完全に充填できなかった。
【００４１】
比較例４
厚さ２５ｍｍのポリエチレン発泡体（Ｂ）の片側に粘着剤を介して剥離紙を接着した以外は、実施例１と同様に目地板を製造し、評価を行った。当該目地板は、手作業で押さえ付けただけでは目地部の形状に対応して変形させることができず、目地部を完全に充填できなかった。
【００４２】
比較例５
表面層として厚さ２ｍｍのＥＰＤＭ発泡体（Ａ）を用い、柔軟層として厚さ２１ｍｍのＥＰＤＭ発泡体（Ｃ）を用いた。（Ａ）２ｍｍ／（Ｃ）２１ｍｍ／（Ａ）２ｍｍの多層構造になるように配置した以外は実施例１と同様に目地板を製造し、評価を行った。当該目地板によって目地部を隙間なく充填することができた。このとき、目地板の内側においては、棒が目地板に少し入り込む程度であったが、目地板の外側においては、棒が目地板に著しく入り込んだ。また、目地板の外側において、目地板の損傷が少し見られた。
【００４３】
比較例６
表面層として厚さ２ｍｍのポリエチレン発泡体（Ｂ）を用い、柔軟層として厚さ２１ｍｍのポリエチレン発泡体（Ｄ）を用いた。（Ｂ）２ｍｍ／（Ｄ）２１ｍｍ／（Ｂ）２ｍｍの多層構造になるように配置した以外は実施例１と同様に目地板を製造し、評価を行った。当該目地板によって目地部を隙間なく充填することができた。このとき、目地板の内側においては、棒が目地板に少し入り込む程度であったが、目地板の外側においては、棒が目地板に著しく入り込んだ。また、目地板の外側において、目地板の損傷が少し見られた。
【００４４】
実施例１及び２では、目地板が中心層、柔軟層及び表面層からなり、強度が高いために、目地板に女性の靴のヒール部分が入り込みにくく、歩行者の安全性が確保されると考えられる。比較例１及び２では、強度が低いために、目地板に女性の靴のヒール部分が入り込み、危険であると考えられる。比較例３及び４では、目地板によって目地部を完全に充填することができない。比較例５及び６では、特に目地の幅の広い部分において、目地板に女性の靴のヒールが入り込み、危険であると考えられる。
【符号の説明】
【００４５】
１  目地板
２  中心層
３  柔軟層
４  表面層
５  コンクリートブロック
【図１】
0005634897.tif 000002
【図２】
0005634897.tif 000003
【図３】
0005634897.tif 000004